(57)【要約】  【課題】高品質のハサミを、安価に大量に凹面加工する。  【解決手段】  板厚方向に垂直方向で平行に位置する二面の内、少なくとも一面を硬質粒子で平坦化加工する第一工程と、該板状セラミックス焼結体の片面のみを、ホーニングや研削、ブラストで大量などの大量処理が可能な方法で、第一工程とは異なる面粗度で加工する第２工程で安価に安定した反りを付与した板状セラミックス焼結体を製造する。【選択図】  なし【特許請求の範囲】
【請求項１】
板状セラミックス焼結体に反りを付与する板状セラミックス焼結体の製造方法であって、該板状セラミックス焼結体の片面を粗面化する第１工程と、該板状セラミックス焼結体のもう一方の面を、第１工程とは異なる面粗度に加工する第２工程と、を有することを特徴とする板状セラミックス焼結体の製造方法。
【請求項２】
前記第２工程が硬質粒子を投射することによって表面を加工することを特徴とする請求項１に記載のセラミックス焼結体の製造方法。
【請求項３】
前記第１工程において粗面化された面の単斜晶率Ｍ１が、第２工程において加工された面の単斜晶率Ｍ２よりも大きくなるように粗面化することを特徴とする請求項１または２のいずれかに記載の板状セラミックス焼結体の製造方法。
【請求項４】
板状セラミックス焼結体の厚さ方向の２面が略平行であり、板の反り深さＸが板の長さＬの１％以下であることを特徴とする請求項１〜３のいずれかに記載の板状セラミックス焼結体の製造方法。
【請求項５】
板状セラミックス焼結体の６０体積％以上が部分安定化ジルコニアからなることを特徴とする請求項１〜４のいずれかに記載の板状セラミックス焼結体の製造方法。
【請求項６】
板状のセラミックス焼結体が１ｍｍから３ｍｍの範囲であることを特徴とする請求項１〜５のいずれかに記載の板状セラミックス焼結体。
【請求項７】
開閉操作が可能な刃部を有する一対の板状セラミックス焼結体を反りの凹面を合わせて支点を中心とした回転運動をさせて物品を切断する切断器具において、刃部を有する一対の板状セラミックス焼結体の少なくとも１枚が請求項１〜６のいずれかに記載のセラミックス焼結体であることを特徴とする切断用器具。
【発明の詳細な説明】
【技術分野】
【０００１】
本発明は対向する２枚の板状刃物が交差することにより切断を行うハサミ状切断器具に関し、更に詳しくはジルコニアを主成分とした板状セラミックス焼結体からなる工業用又は民生用のハサミに関するものである。
【背景技術】
【０００２】
従来、セラミックス素材に要求される特性としては、耐熱性等の熱的特性、強度などの機械的特性や耐食性などの科学的特性、および伝導性などの電磁気的特性が挙げられ、近年、セラミックス焼結体は様々な分野で使用されるようになっている。
【０００３】
中でも、工業用、民生用を問わず各種刃物は切れ味が良く、しかも切れ味の低下が極力少なく、耐食性があることと、耐摩耗性があり、しかも機械的強度が高くて耐久性があること、といった特性が要求されている。また繰り返し使用するためには洗浄性が良く、耐薬品性があること、といった特性が要求される場合も多々ある。
【０００４】
従来から使用されているはさみの多くは刃部を金属で構成されたものであったが、鉄分を含んだ磁気テープなどの硬度の高い物体の切断に使用したり、塩分や汗など水分に触れるような使用環境では切断特性が直ぐに低下してしまうことが多く、これらの問題を解決するためにハサミのセラミックス化が検討され、かけやすいセラミックスを使用するための角度や刃先厚みなどの形状やコーティングなどの材質ついての事例について提案がされている（特許文献１、特許文献２、特許文献３および特許文献４参照）。
【特許文献１】特開昭５９−１０８５８５号公報
【特許文献２】特開昭５９−２０６７７号公報
【特許文献３】特開平８−２３０６２号公報
【特許文献４】特開平５−９６０６５号公報
【発明の開示】
【発明が解決しようとする課題】
【０００５】
しかしながら、一対の反りが付いた板状体を、反りの凹面を合わせて支点で回転運動をさせる開閉操作により刃部をすり合わせることで物品をせん断する切断器具、所謂ハサミにおいて、反りの凹面形状は性能を左右する重要な要素であり、この反り量によりハサミの切れ味が左右されるといっても過言ではない。この凹面形状は、一般的に倣い加工により固定された板状の被削材面を除去加工するが、滑らかな曲線でつながれた一定の反り量となる形状に仕上げる必要がある。
【０００６】
これを金属製では容易に塑性変形させられるため、変形により反りの凹面を微調整することができるが、セラミックス製では加工で正確に除去加工をする必要があり、従来は１枚づつ倣い加工を行うため、焼結後のセラミックスは非常に硬く、コストの掛かる工程となっており、高品質のハサミを安価に製造するためには、大量に凹面加工を出来る方法が望まれている。
【課題を解決するための手段】
【０００７】
そこで、本発明は上記問題点に鑑みてなされたものであり、
板状セラミックス焼結体に反りを付与する板状セラミックス焼結体の製造方法であって、前記板状セラミックス焼結体の片面を粗面化する第１工程と、該板状セラミックス焼結体の片面のみを第１工程とは異なる面粗度で加工する第２工程とを有することを特徴とする。
また、板状のセラミックス焼結体であって、厚さ方向の２面は基本的に並行であり、反りの深さＸが反りの長さＬの１％以下であり、滑らかなＲ形状であることを特徴とする反りを有する。
また、板状セラミックス焼結体の６０体積％以上が部分安定化ジルコニアからなることを特徴とする。
また、板状のセラミックス焼結体が１ｍｍから３ｍｍの範囲であることを特徴とする。
また、開閉操作が可能な刃部を有する一対の板を、反りの凹面を合わせて支点で回転運動をさせる開閉操作により刃部をすり合わせることで物品をせん断する切断器具において、刃部を有する。
また、前記第１工程において粗面化された面の単斜晶率Ｍ１が、第２工程において加工された面の単斜晶率Ｍ２よりも大きくなるように粗面化することを特徴とする。
【発明の効果】
【０００８】
はさみとして必用な滑らかな曲線でつながれた一定の反り量となる形状へ、短時間に加工することが出来るようになるため、高品質のはさみを安価に製造することができる。
【発明を実施するための最良の形態】
【０００９】
以下に本発明の実施形態を説明する。
板状セラミックス焼結体の反り付け加工は、開閉操作が可能な刃部を有する一対の板を、反りの凹面を合わせて支点で回転運動をさせる開閉操作により刃部をすり合わせることで物品をせん断する切断器具、所謂ハサミとして組み立てたときに組み合わされる面である。裏取り面と呼ばれる凹面に対向する面を粗面化加工する第１工程と、裏取り面を加工する第２工程とからなる。
【００１０】
使用する硬質粒子は板状セラミックスを加工できるものであれば特に限定するものではないが、ダイヤモンドやｃＢＮ砥粒を用いた砥石で研削やホーニング加工するか、あるいは炭化珪素やアルミナ粒子の遊離砥粒でラップ加工するなどの方法を取ることが出来るが、加工の効率などを勘案してダイヤモンドの砥石で研削加工することが望ましく、面粗度を調整するために、第一工程を数段に分け、＃２００前後のダイヤモンド砥石で研削加工を行った後、更に＃６００前後の細かい砥石や遊離砥粒でラップ加工することもできる。
【００１１】
また、加工は少なくとも裏取り面となる一面のみで良いが、その後の刃付け工程などでの固定性を良くするために、裏取り面に対向する面と同様に加工してもよい。下地処理の関係から第２の工程を先に行い、後で第１の工程を行っても問題ない。また上下２枚の定盤で挟んで、対向する２面を同時に加工するラップ盤や研削盤、ホーニング盤もあり、加工の効率化のためにはこれらの装置を用いることも可能で、この場合第１の工程と第２の工程を同時に加工することも可能である。
【００１２】
第１工程が終了した素材を、第２工程では裏取り面に対抗する面に対し、粗面化の加工を行う。加工方法は特に限定しないが、本発明の目的であるはさみとしての反りをつけるためには、出来るだけ面粗度が粗くなるように加工することが望ましい。加工方法としては、ダイヤモンド砥粒を用いた砥石による研削やホーニング加工や、炭化珪素、アルミナ、炭化ホウ素、鉄球、ガラスビーズ、セラミックスビーズといった硬質粒子を投射することで表面を加工する、所謂ブラスト装置等を用いることが出来るが、特にこれに限定されるものではない。大量に安定した処理が可能となるという点で、硬質粒子を投射する方法が有効であり、特に、炭化珪素やアルミナ、炭化ホウ素といった硬度の高い粒子での加工が効果的である。また、第一の工程で板厚を整えた後、第二の工程として両面ラップ盤やホーニング盤において、上下面の砥石の粒度を変更し、裏取り面は細かい砥粒の砥石とし、裏取り面に対向する面は粗い砥石とすることで、一度に両面を加工することもできる。
【００１３】
反りの発生機構は厳密にはわからないが、粗面化加工により表面にマイクロクラックが導入されることで、粗面化された面の長さが長くなり、反りが発生するものと考えられる。
【００１４】
この現象はジルコニアにおいて顕著であり、イットリアで部分安定化されたジルコニアでは基本的に正方晶であるが、粗面化加工により表面に導入されるマイクロクラックがきっかけとなって正方晶が単斜晶に変化する。このとき体積膨張するためにこの加工方法では特に反りがつけやすく、その量を調整しやすくなるため、板状セラミックス部材は部分安定化されたジルコニアであることが望ましい。更に望ましくは強度が高い２から４ｍｏｌ％のイットリアで部分安定化されたジルコニアであり、更に望ましくは板状セラミックス焼結体の６０体積％以上がイットリア部分安定化ジルコニアであることである。
【００１５】
また、この時の板状セラミックス焼結体のそりの大きさは、裏取り面において、長手方向の長さＬの両端を結ぶ直線から凹面の一番深いところＸを測定した時、Ｘ／Ｌは１％以下であることが望ましい。金属では弾性変形範囲が広く、ヤング率が低いために１％以上でも大きな問題にはならないが、セラミックスはヤング率が高く変形しにくく脆いため、１％以上ではチッピングが発生しやすくなる。通常０．５％程度あれば十分であるが、切断スピードが速くなるほど小さな反りで無いとチッピングしやすくなるため、切断スピードに合わせてそり量をコントロールすることが重要である。また、ハサミとして機能するためには滑らかな反り形状となっていることが必要であり、Ｒ形状は回転方向が反転するような、変極点を持たないことが望ましい。
【００１６】
このように板状セラミックス焼結体の表面の状態で反りを変化させることから、板状セラミックスは厚さは０．５ｍｍから３ｍｍの範囲であること。０．５ｍｍ以下では薄すぎてはさみとしての切断力が不足し、３ｍｍ以上では粗面化による反りいれが困難である。望ましくは１ｍｍ〜３ｍｍ、更に望ましくは１ｍｍから２．５ｍｍである。
【００１７】
このような性能を示す板状のセラミックス焼結体としては、主成分が９０体積％以上の正方晶からなるジルコニア焼結体であり、板厚方向に垂直方向で平行に位置する二面のうち片面の単斜晶率Ｍ１が、片面に平行に位置する面の単斜晶率Ｍ２以上であることを特長とする。
【実施例】
【００１８】
以下、本発明の板状セラミックス焼結体の実施例に基づいて説明する。なお、実施例の物性の測定と評価は以下のように行った。
【００１９】
（１）単斜晶ジルコニア率
単斜晶ジルコニア率は、測定面をＸ線回折法によって分析したとき、２θ＝３０．２°付近に現れる正方晶の（１１１）面の回折ピークの積分強度Ｔ（１１１）と、２θ＝２８．２°付近に現れる単斜晶の（１１１）面の回折ピークの積分強度Ｍ（１１１）と、２θ＝３１．５°付近に現れる単斜晶の（１１１）とから、下式
＝｛Ｍ（１１１）＋Ｍ（１１１）／｛Ｔ（１１１）＋Ｍ（１１１）＋Ｍ（１１１）｝×１００[体積％]
によって求めた。なお、１は、−１を表す。Ｍ化率の測定は１００枚ロット中の５枚を無作為に抽出し、５枚の平均値とした。
【００２０】
（２）反りの大きさ
板状セラミックス焼結体の反りの大きさは、支点から刃先まで形状測定器にて形状をトレースし、得られた曲線の両端を結ぶ線に対する垂直な線を引き、曲線の凹部最大深さを反りの大きさとし、反りは裏取り面が凹面になる方向を正とし、凸となる方向を負とした。反りの大きさの測定は、１００枚ロット全数について測定を行い、その平均値で評価を行った。
【００２１】
（３）厚さ
板状セラミックス焼結体の厚さは、マイクロメーターを用いて、焼結体の中央付近の1点を直接測定した。
以下実施例について述べるが、本発明はこれに限定されるものではない。
【００２２】
実施例１
安定化剤としてＹ２Ｏ３を２．５ｍｏｌ％含み、平均粒径１．０μｍのＺｒＯ２粉末に、平均粒径が０．３μｍで、純度が９９．９％であるＡｌ２Ｏ３粉末が０．５ｗｔ％になるように加え、ボールミルにて２４時間湿式混合した後、乾燥し、粗粉砕し混合粉末を得た。この混合粉末の比表面積は１１ｍ２／ｇ、９０％累積粒子径は４．０μｍ、平均粒子径は０．９μｍであった。この粉末をスプレードライヤーで造粒し、成形圧力１ｔｏｎ／ｃｍ２で刃物の形状をした金型を用いて長さ８４ｍｍの成形体を乾式プレス成形機で１００枚を成形し、１３５０℃で焼結した。
【００２３】
この焼結体を両面ラップ盤にてＣ＃４００の砥粒を用いて厚さ２ｍｍになるように加工を施した後、第１工程として裏取り面となる面について、平面研削盤にて＃６００の砥石で面仕上加工を行った。続いて第２工程として、平面研削盤で＃１７０の砥石を用いては裏面に対向する面のみを加工した。この時の裏取り面となる第１工程の面と、これに対抗する第２工程の加工面について１００枚から取り出した５枚についてＭ化率を測定し、全数について反りの大きさを測定した。裏取り面のＭ化率の平均は０．２体積％で対抗する面のＭ化率の平均は１１体積％で、反りは８４ｍｍの長さに対し、平均０．３５ｍｍであった。またこの時の第１工程および第２工程での面粗度は、それぞれＲａ０．０６、Ｒａ０．３６であった。この焼結体に６０度の刃角度で刃付け加工し、２枚組み合わせてはさみとし、紙を切断することが可能であった。
【００２４】
実施例２
実施例１と同様にして製造された焼結体について、＃１７０のダイヤモンド砥石をつけた両面ホーニング盤にて板厚を２．８ｍｍに加工したあと、第１工程として両面ホーニング盤の砥石を＃４００に変更して平面仕上げを行った。この後第２工程として平面研削盤で＃１７０の砥石を用いて裏取り面に対抗する面のみ加工をした。この時の裏取り面のＭ化率の平均は０．１体積％以下で対抗する面のＭ化率の平均は１２体積％で、反りは８４ｍｍの長さに対し、平均０．４１ｍｍであ、面粗度は第１工程面がＲａ０．０５、第２工程面がＲａ０．３７であった。この焼結体を実施例１と同様の方法で刃付け加工を行いはさみとしたところ、問題なく切断をすることができた。
【００２５】
実施例３
実施例１と同様にして製造された焼結体について、＃１７０のダイヤモンド砥石をつけた両面ホーニング盤にて板厚を２．２ｍｍに加工したあと、第１工程として両面ホーニング盤の砥石を＃４００に変更して平面仕上げを行った。この後第２工程として乾式サンドブラスト装置にて＃２３０のアルミナ研磨材を投射し、裏取り面に対抗する面のみ加工をした。この時の裏取り面のＭ化率の平均と面粗度は０．１体積％以下とＲａ０．０５で、対抗する面のＭ化率の平均と面粗度は２１体積％、Ｒａ０．４６で、反りは８４ｍｍの長さに対し、平均０．３３ｍｍであった。この焼結体を実施例１と同様の方法で刃付け加工を行いはさみとしたところ、問題なく切断をすることができた。
【００２６】
実施例４
実施例１と同様にして製造された焼結体について、＃１７０のダイヤモンド砥石をつけた両面ホーニング盤にて板厚を１．０ｍｍに加工したあと、第１および第２工程を同時におこなうため、第１工程である両面ホーニング盤の裏取り面を加工する側の砥石を＃６００、第２工程である裏取り面に対向する面を加工する側の砥石を＃１７０として両面の加工をした。この時の裏取り面のＭ化率の平均は０．１体積％以下で対抗する面のＭ化率の平均は１８体積％で、反りは８４ｍｍの長さに対し、平均０．２７ｍｍであった。またこの時の面粗度は第１工程面がＲａ０．０３、第２工程面が０．３１であった。この焼結体を実施例１と同様の方法で刃付け加工を行いはさみとしたところ、問題なく切断をすることができた。
【００２７】
実施例５
実施例１と同様の安定化剤としてＹ２Ｏ３を２．５ｍｏｌ％含み、平均粒径１．０μｍのＺｒＯ２粉末に、平均粒径が０．３μｍで、純度が９９．９％であるＡｌ２Ｏ３粉末が４０ｗｔ％になるように加え、ボールミルにて２４時間湿式混合した後、乾燥し、粗粉砕し混合粉末を得た。この粉末をスプレードライヤーで造粒し、成形圧力１ｔｏｎ／ｃｍ２で刃物の形状をした金型を用いて長さ８４ｍｍの成形体を乾式プレス成形機で１００枚を成形し、１５００℃で焼結した。
【００２８】
この焼結体を両面ラップ盤にてＣ＃４００の砥粒を用いて厚さ２ｍｍになるように加工を施した後、第１工程として裏取り面となる面について、平面研削盤にて＃６００の砥石で面仕上加工を行った。続いて第２工程として、平面研削盤で＃１７０の砥石を用いては裏面に対向する面のみを加工した。この時の裏取り面のＭ化率の平均は０．１体積％で対抗する面のＭ化率の平均は８体積％で、反りは８４ｍｍの長さに対し、平均０．１５ｍｍであった。またこの時の第１工程および第２工程での面粗度は、それぞれＲａ０．０７、Ｒａ０．４１であった。この焼結体を実施例１と同様の方法で刃付け加工を行いはさみとしたところ、問題なく切断をすることができた。
【００２９】
比較例１
実施例１と同様にして製造された焼結体について、として＃１７０のダイヤモンド砥石をつけた両面ホーニング盤にて板厚を２．０ｍｍに加工したあと、両面ホーニング盤の砥石を＃４００に変更して平面仕上げを行った。この後第１工程として平面研削盤で＃１７０の砥石を用いて裏取り面を加工をした。この時の裏取り面のＭ化率の平均は１１体積％で対抗する面のＭ化率の平均は０．１体積％以下であり、反りは８４ｍｍの長さに対し、平均−０．３４ｍｍであり、この時の面粗度は第１工程となる裏取り面はＲａ０．３５、第２工程の裏取り面に対抗する面はＲａ０．０６であった。出来上がった焼結体に刃角度６０度で刃付け加工し、はさみとして切断したが、刃先が交差しないためにハサミとして使用できなかった。
【００３０】
比較例２
実施例１と同様にして製造された焼結体について、第一工程として＃２３０のアルミナ粒子で両面ラップ盤にて板厚を０．４ｍｍに加工したあと、両面ホーニング盤にて砥石を＃６００に変更して平面仕上げを行った。この後第二工程として平面研削盤で＃１７０の砥石を用いて裏取り面に対向する面を加工をした。この時の裏取り面のＭ化率の平均は０．１体積％以下で対抗する面のＭ化率の平均は１８体積％であった、反りは８４ｍｍの長さに対し、平均０．９２ｍｍであった。またこの時の第１工程および第２工程での面粗度は、それぞれＲａ０．０５、Ｒａ０．３７であった。この焼結体を実施例１と同様のはさみとして組み合わせたところそりが大きすぎてチッピングが発生して使用できなかった。
【００３１】
比較例３
実施例１と同様の安定化剤としてＹ２Ｏ３を２．５ｍｏｌ％含み、平均粒径１．０μｍのＺｒＯ２粉末に、平均粒径が０．３μｍで、純度が９９．９％であるＡｌ２Ｏ３粉末が６０ｗｔ％になるように加え、ボールミルにて２４時間湿式混合した後、乾燥し、粗粉砕し混合粉末を得た。この粉末をスプレードライヤーで造粒し、成形圧力１ｔｏｎ／ｃｍ２で刃物の形状をした金型を用いて長さ８４ｍｍの成形体を乾式プレス成形機で１００枚を成形し、１５５０℃で焼結した。
【００３２】
この焼結体を両面ラップ盤にてＣ＃４００の砥粒を用いて厚さ２ｍｍになるように加工を施した後、第１工程として裏取り面となる面について、平面研削盤にて＃６００の砥石で面仕上加工を行った。続いて第２工程として、平面研削盤で＃１７０の砥石を用いては裏面に対向する面のみを加工した。この時の裏取り面のＭ化率の平均は０．１体積％で対抗する面のＭ化率の平均は３体積％で、反りは８４ｍｍの長さに対し、平均０．０５ｍｍであった。またこの時の第１工程および第２工程での面粗度は、それぞれＲａ０．１０、Ｒａ０．４３であった。この焼結体を実施例１と同様の方法で刃付け加工を行いはさみとしたところ、そりが小さすぎて紙を切断することができなかった。
【産業上の利用可能性】
【００３３】
本発明の板状セラミックス焼結体は、２枚の凹面板状体が交差することにより切断を行うハサミの部材として有用であり、特に、自動運転機器に組み込まれ、硬質粒子などを含む糸やフィルムを切断するハサミとして好適に用いられる。